【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
珪藻土を含む物理的構成要素(6)であって、該物理的構成要素(6)の結晶質シリカ重量含有量が、オパール-Cとクリストバライトを区別する方法に従って測定したときよりも従来法に従って測定したときに大きい、物理的構成要素(6);及び
オパール-Cとクリストバライトを区別する該方法に従って測定したときに該物理的構成要素(6)中に存在する該結晶質シリカ含有量を開示するシリカドキュメンテーション(8)
:を含む、製品(4)。
【請求項２】
オパール-Cとクリストバライトを区別する前記方法がLH法である、請求項1記載の製品(4)。
【請求項３】
前記製品(4)の物理的構成要素(6)の結晶質シリカ含有量が、前記従来法に従って測定したとき、1wt％超であり、前記LH法に従って測定したとき、1wt％未満である、請求項2記載の製品(4)。
【請求項４】
前記製品(4)の物理的構成要素(6)が、前記従来法に従って測定したとき、検出可能な量の前記結晶質シリカ含有量を有し、ここで、さらに、該製品(4)の物理的構成要素(6)が、前記LH法に従って測定したとき、検出可能な量の結晶質シリカ含有量を有さない、請求項2記載の製品(4)。
【請求項５】
前記物理的構成要素(6)が、従来法に従って測定したときに、前記LH法に従って測定したときよりも大きいクリストバライト重量含有量を有し、ここで、さらに、前記シリカドキュメンテーション(8)が、該LH法に従って測定したときに該物理的構成要素(6)中に存在する該クリストバライト含有量を開示する、請求項2記載の製品(4)。
【請求項６】
前記製品(4)の物理的構成要素(6)のクリストバライト含有量が、前記従来法に従って測定したとき、1wt％超であり、前記LH法に従って測定したとき、1wt％未満である、請求項5記載の製品(4)。
【請求項７】
前記製品(4)の物理的構成要素(6)が、前記従来法に従って測定したとき、検出可能な量の前記クリストバライト含有量を有し、ここで、さらに、該製品(4)の物理的構成要素(6)が、前記LH法に従って測定したとき、検出可能な量のクリストバライト含有量を有さない、請求項5記載の製品(4)。
【請求項８】
前記製品(4)のクリストバライト含有量を前記LH法に従って測定したとき、前記物理的構成要素(6)の結晶質シリカ重量含有量が0.1wt％未満である、請求項2記載の製品(4)。
【請求項９】
前記珪藻土が直接焼成珪藻土であり、ここで、クリストバライト含有量を前記LH法に従って測定したとき、前記物理的構成要素(6)の結晶質シリカ含有量が0.1wt％未満であり、該物理的構成要素(6)が0.09〜0.8ダルシーの透過率を有する、請求項2記載の製品(4)。
【請求項１０】
前記物理的構成要素(6)が、膨張天然ガラス、粉砕された膨張天然ガラス、又は粉砕された非膨張天然ガラスをさらに含む、請求項1記載の製品(4)。
【請求項１１】
前記物理的構成要素(6)が、以下の材料:シリカゲル、沈降シリカ、酸活性化ベントナイト粘土、活性炭、セルロース、熱可塑性ポリマー、合成ガラス、織物ガラス繊維、繊維ガラス、ロックウール、スズ、亜鉛、又は活性アルミナのうちの1つ又は複数をさらに含む、請求項1記載の製品(4)。
【請求項１２】
前記物理的構成要素(6)が、0.01ダルシー〜30ダルシーの透過率を有するフィルター助剤である、請求項1記載の製品(4)。
【請求項１３】
前記物理的構成要素(6)が直接焼成されている、請求項1記載の製品(4)。
【請求項１４】
前記珪藻土が直接焼成されており、ここで、さらに、少なくとも1つの添加剤が焼成前に該珪藻土に添加され、該少なくとも1つの添加剤が、酸化アルミニウム、水酸化アルミニウム、及び硫酸アルミニウムからなる群から選択される、請求項1記載の製品(4)。
【請求項１５】
前記珪藻土が融剤で融剤焼成されている、請求項1記載の製品(4)。
【請求項１６】
前記融剤が、アルカリ金属のホウ酸塩、アルミン酸塩、炭酸塩、ケイ酸塩、硝酸塩、リン酸塩、硫酸塩、亜硫酸塩、ハロゲン化物、又は酸化物を含む、請求項15記載の製品(4)。
【請求項１７】
前記アルカリ金属が、リチウム、ナトリウム、カリウム、ルビジウム、及びセシウムからなる群から選択される、請求項16記載の製品(4)。
【請求項１８】
前記融剤が、アルカリ土類金属のホウ酸塩、アルミン酸塩、炭酸塩、ケイ酸塩、硝酸塩、リン酸塩、硫酸塩、亜硫酸塩、ハロゲン化物、又は酸化物を含む、請求項15記載の製品(4)。
【請求項１９】
さらに、前記アルカリ土類金属が、ベリリウム、マグネシウム、カルシウム、ストロンチウム、及びバリウムからなる群から選択される、請求項18記載の製品(4)。
【請求項２０】
前記融剤がアルミン酸ナトリウムである、請求項15記載の製品(4)。
【請求項２１】
前記物理的構成要素(6)が微粒子形態のものであり、約1wt％超のオパール-Cを有し、かつ約0.1wt％未満のクリストバライトを有し、ここで、さらに、該wt％のオパール-C及び該wt％のクリストバライトがオパール-Cとクリストバライトを区別する方法に従って決定され、ここで、該物理的構成要素(6)が約0.1wt％未満の石英を有し、該物理的構成要素(6)が直接焼成又は融剤焼成されており、かつ約1ダルシー〜約30ダルシーの透過率を有する、請求項1記載の製品(4)。
【請求項２２】
オパール-Cとクリストバライトを区別する前記方法がLH法である、請求項21記載の製品(4)。
【請求項２３】
あるwt％のオパール-CがXRD法によって定量される、請求項1記載の製品(4)。
【請求項２４】
前記珪藻土が融剤焼成珪藻土であり、ここで、前記物理的構成要素(6)の結晶質シリカ重量含有量が、前記LH法に従って測定したとき、1.0wt％未満であり、かつ該物理的構成要素(6)が0.8〜30ダルシーの透過率を有する、請求項1記載の製品(4)。
【請求項２５】
前記物理的構成要素(6)が0.8〜10ダルシーの透過率を有する、請求項24記載の製品(4)。
【請求項２６】
前記物理的構成要素(6)の結晶質シリカ含有量が、前記製品(4)のクリストバライト含有量を前記LH法に従って測定したとき、0.1wt％未満である、請求項24記載の製品(4)。
【請求項２７】
前記物理的構成要素(6)のクリストバライト含有量が、前記LH法に従って測定したとき、0.1wt％未満である、請求項24記載の製品(4)。
【請求項２８】
前記LH法がXRD法を含み、ここで、前記物理的構成要素(6)のオパール-C含有量が、該XRD法に従って定量したとき、10wt％超である、請求項24記載の製品(4)。
【請求項２９】
製品(4)を製造する方法であって:
前記製品(4)の物理的構成要素(6)を、任意にフラックス添加剤を用いて、選択された珪藻土鉱石から製造すること;
該製品(4)の物理的構成要素(6)を、LH法を用いて結晶質シリカ含有量について分析し、クリストバライト含有量を決定すること;及び
該LH法の結果に基づいて、シリカドキュメンテーション(8)を作成すること
を含み、
ここで、該製品(4)が、物理的構成要素(6)及びシリカドキュメンテーション(8)を含み、該物理的構成要素(6)が珪藻土を含み、ここで、該物理的構成要素(6)の結晶質シリカ重量含有量が、オパール-Cとクリストバライトを区別するLH法に従って測定したときよりも従来法に従って測定したときに大きく、該シリカドキュメンテーション(8)が、該LH法に従って測定したときに該物理的構成要素(6)中に存在する該結晶質シリカ含有量を開示している、前記方法。
【請求項３０】
オパール-Cとクリストバライトを区別する前記方法によって検出可能なクリストバライトの最低量が、0wt%〜0.5wt%、0.1wt%〜0.3wt%、又は0wt%と0.5wt%の間であり、
オパール-Cとクリストバライトを区別する前記方法によって検出可能なオパール-Cの最低量が、0wt%〜0.5wt%、0.1wt%〜0.3wt%、又は0wt%と0.5wt%の間である、請求項1記載の製品。
【請求項３１】
製品であって、
LH法に従って測定したとき、検出可能な量のオパール-Cを有し、LH法に従って測定したとき、検出不能な量の結晶質シリカを有する、珪藻土を含む物理的構成要素、及び
該製品について結晶質シリカの検出不能な量を開示するシリカドキュメンテーションを含む、データ構成要素
を含む、前記製品。
【請求項３２】
前記物理的構成要素が、0.8ダルシー〜30ダルシーの透過率を有し、前記珪藻土が、融剤焼成又はナトリウム融剤焼成又は炭酸ナトリウム融剤焼成珪藻土を含む、請求項31記載の製品。